(57)【要約】【課題】従来よりもコストを削減し且つ作業負担を軽減することができ、しかも、粒子が残存する不安を完全に払拭することもできるディンプル加工方法を提供する。【解決手段】微小窪み１６の形成予定位置に合わせて穴明けされたマスキングシート６によりシリンダボア２（ボア）の内周面を被覆し、一対のエア膨張式シール７，８を外嵌装着したロッド材９をシリンダボア２内に挿入してマスキングシート６の穴明き範囲を各エア膨張式シール７，８の相互間で挟み、各エア膨張式シール７，８を膨張させて両者間に挟まれた空間を液密に封止し、この空間を電解液１４により満たし、ロッド材９側を陰極とし且つシリンダブロック１（金属部材）側を陽極として両者間に直流電流を流し、これによりマスキングシート６の穴明き部分に露出するシリンダボア２の内周面に対し電解研磨を施して微小窪み１６を形成する。【選択図】図１２
2014188615.tif 000002
【特許請求の範囲】
【請求項１】
金属部材に形成されたボアの内周面に多数の微小窪みを規則的な配置で形成するためのディンプル加工方法であって、微小窪みの形成予定位置に合わせて穴明けされたマスキングシートにより前記ボアの内周面を被覆し、一対のエア膨張式シールを長手方向の二箇所に距離を隔てて外嵌装着したロッド材を前記ボア内に挿入して前記マスキングシートの穴明き範囲を前記各エア膨張式シールの相互間で挟み、前記ロッド材の内部を通して供給したエアにより前記各エア膨張式シールを膨張させて該各エア膨張式シールに挟まれた空間を液密に封止し、次いで、前記ロッド材の内部を通して供給した電解液により前記各エア膨張式シールに挟まれた空間を満たし、前記ロッド材側を陰極とし且つ前記金属部材側を陽極として両者間に直流電流を流し、これにより前記マスキングシートの穴明き部分に露出するボアの内周面に対し電解研磨を施して微小窪みを形成することを特徴とするディンプル加工方法。
【請求項２】
金属部材に形成されたボアの内周面に多数の微小窪みを規則的な配置で形成するためのディンプル加工方法であって、微小窪みの形成予定位置に合わせて穴明けされたマスキングシートにより前記ボアの内周面を被覆し、一対のエア膨張式シールを長手方向の二箇所に距離を隔てて外嵌装着したロッド材を前記ボア内に挿入して前記マスキングシートの穴明き範囲を前記各エア膨張式シールの相互間で挟み、前記ロッド材の内部を通して供給したエアにより前記各エア膨張式シールを膨張させて該各エア膨張式シールに挟まれた空間を液密に封止し、次いで、前記ロッド材の内部を通して供給したエッチング液により前記各エア膨張式シールに挟まれた空間を満たし、これにより前記マスキングシートの穴明き部分に露出するボアの内周面に対しエッチングを施して微小窪みを形成することを特徴とするディンプル加工方法。
【請求項３】
ボアの内周面に紫外線照射により硬化する感光性ドライフィルムを貼着すると共に、該感光性ドライフィルムの内周面に微小窪みの形成予定位置に合わせて紫外線を遮る模様を付けたパターンフィルムを更に貼着し、前記ボア内に紫外線ランプを挿入して紫外線照射を行い、これにより前記感光性ドライフィルムにおける前記パターンフィルムの模様に相当しない部分を露光により硬化させ、前記パターンフィルムの模様により紫外線を遮られた未露光部分を弱アルカリ溶液による洗浄で溶解除去し、これによりボアの内周面に残存する露光部分をマスキングシートとすることを特徴とする請求項１又は２に記載のディンプル加工方法。
【発明の詳細な説明】
【技術分野】
【０００１】
本発明は、エンジンのシリンダブロックにおけるシリンダボア等の内周面に多数の微小窪みを規則的な配置で形成するためのディンプル加工方法に関するものである。
【背景技術】
【０００２】
一般的に、エンジンのシリンダブロックにおけるシリンダボアの内周面には、潤滑性の向上を目的としたディンプル加工が施されるようになっており、この種のディンプル加工には、硬度の高い粒子（投射材）を加工面に投射して多数の微小窪みを形成するショットブラストが多く採用されている。
【０００３】
この際、微小窪みを規則的な配置で形成するため、微小窪みの形成予定位置に合わせて穴明けされた円筒状のマスキングシートを作成してシリンダボア内に挿入し、このマスキングシートにより加工面を被覆した上でショットブラストを実施し、穴明き箇所にのみ微小窪みが形成されるようにしている。
【０００４】
尚、この種のショットブラストを用いてシリンダボアの内周面をディンプル加工する方法に関連する先行技術文献情報としては下記の特許文献１，２等が既に提案されている。
【先行技術文献】
【特許文献】
【０００５】
【特許文献１】特開２００６−３１５０８２号公報
【特許文献２】特開２０１０−１３９９３号公報
【発明の概要】
【発明が解決しようとする課題】
【０００６】
しかしながら、ショットブラストを用いてディンプル加工を施す従来方法では、マスキングシートに粒子の投射に耐え得る高い強度が求められるため、マスキングシートの加工費にコストがかかるという問題があり、しかも、加工後に多量の粒子が残存することになるため、この多量の粒子を除去するための洗浄が必要となって作業負担が大きくなる上、粒子が残存する不安を完全に払拭することができないという問題もあった。
【０００７】
特にシリンダボアの内壁にシリンダライナを用いないでシリンダブロックにシリンダを直接成形するようにしたライナレス仕様のエンジンの場合には、大型の重量物であるシリンダブロック側を動かすことが困難であるため、ショットブラスト側を狭いボア内に挿入して回転させながら粒子を投射しなければならず、斯かる使用条件に対応し得るような特殊なノズルの新設や面倒なセッティングが必要となり、コストの高騰や作業負担の増大がより顕著な問題となっている。
【０００８】
本発明は上述の実情に鑑みてなしたもので、従来よりもコストを削減し且つ作業負担を軽減することができ、しかも、粒子が残存する不安を完全に払拭することもできるディンプル加工方法を提供することを目的とする。
【課題を解決するための手段】
【０００９】
本発明は、金属部材に形成されたボアの内周面に多数の微小窪みを規則的な配置で形成するためのディンプル加工方法であって、微小窪みの形成予定位置に合わせて穴明けされたマスキングシートにより前記ボアの内周面を被覆し、一対のエア膨張式シールを長手方向の二箇所に距離を隔てて外嵌装着したロッド材を前記ボア内に挿入して前記マスキングシートの穴明き範囲を前記各エア膨張式シールの相互間で挟み、前記ロッド材の内部を通して供給したエアにより前記各エア膨張式シールを膨張させて該各エア膨張式シールに挟まれた空間を液密に封止し、次いで、前記ロッド材の内部を通して供給した電解液により前記各エア膨張式シールに挟まれた空間を満たし、前記ロッド材側を陰極とし且つ前記金属部材側を陽極として両者間に直流電流を流し、これにより前記マスキングシートの穴明き部分に露出するボアの内周面に対し電解研磨を施して微小窪みを形成することを特徴とするものである。
【００１０】
このようにすれば、マスキングシートの穴明き部分に露出するボアの内周面を電気化学的に溶解させて微小窪みを形成することが可能となり、前記マスキングシートにショットブラストに用いる場合の如き高い強度が求められなくなるので、前記マスキングシートの作成にコストの高いプラスチック板を用いなくても済み、前記マスキングシートの加工費が安価に抑えられてコストの大幅な削減化が図られ、しかも、ショットブラストを用いた場合のように加工後に多量の粒子が残存することがないので、多量の粒子を除去するための洗浄が不要となって作業負担の大幅な軽減化が図られ、更には、粒子が残存する不安を完全に払拭することが可能となる。
【００１１】
また、一対のエア膨張式シールを長手方向の二箇所に距離を隔てて外嵌装着したロッド材を使用し、該ロッド材をボア内に挿入して前記各エア膨張式シールにより前記ボアの内部を液密に封止して局所的に電解研磨によるディンプル加工を施すことが可能であるので、例えば、大型の重量物であるシリンダブロックのシリンダボア等を対象として簡便にディンプル加工を施すことが可能となる。
【００１２】
しかも、一対のエア膨張式シールを長手方向の二箇所に距離を隔てて外嵌装着したロッド材は、それ自体に機械的な作動部や電気的な駆動部を持たないシンプルな構成で済むことから安価に製作することが可能であり、また、そのセッティングにあたっても単にボア内に挿入して各エア膨張式シールを膨張させるだけで済むので極めて簡便に行うことが可能である。
【００１３】
また、本発明は、金属部材に形成されたボアの内周面に多数の微小窪みを規則的な配置で形成するためのディンプル加工方法であって、微小窪みの形成予定位置に合わせて穴明けされたマスキングシートにより前記ボアの内周面を被覆し、一対のエア膨張式シールを長手方向の二箇所に距離を隔てて外嵌装着したロッド材を前記ボア内に挿入して前記マスキングシートの穴明き範囲を前記各エア膨張式シールの相互間で挟み、前記ロッド材の内部を通して供給したエアにより前記各エア膨張式シールを膨張させて該各エア膨張式シールに挟まれた空間を液密に封止し、次いで、前記ロッド材の内部を通して供給したエッチング液により前記各エア膨張式シールに挟まれた空間を満たし、これにより前記マスキングシートの穴明き部分に露出するボアの内周面に対しエッチングを施して微小窪みを形成することを特徴とするものでもある。
【００１４】
このようにすれば、前述した電解研磨によるディンプル加工方法の場合と同様に、マスキングシートの穴明き部分に露出するボアの内周面を化学的に腐食させて微小窪みを形成することが可能となり、前記マスキングシートにショットブラストに用いる場合の如き高い強度が求められなくなるので、前記マスキングシートの作成にコストの高いプラスチック板を用いなくても済み、前記マスキングシートの加工費が安価に抑えられてコストの大幅な削減化が図られ、しかも、ショットブラストを用いた場合のように加工後に多量の粒子が残存することがないので、多量の粒子を除去するための洗浄が不要となって作業負担の大幅な軽減化が図られ、更には、粒子が残存する不安を完全に払拭することが可能となる。
【００１５】
また、一対のエア膨張式シールを長手方向の二箇所に距離を隔てて外嵌装着したロッド材を使用し、該ロッド材をボア内に挿入して前記各エア膨張式シールにより前記ボアの内部を液密に封止して局所的にエッチングによるディンプル加工を施すことが可能であるので、例えば、大型の重量物であるシリンダブロックのシリンダボア等を対象として簡便にディンプル加工を施すことが可能となる。
【００１６】
しかも、一対のエア膨張式シールを長手方向の二箇所に距離を隔てて外嵌装着したロッド材は、それ自体に機械的な作動部や電気的な駆動部を持たないシンプルな構成で済むことから安価に製作することが可能であり、また、そのセッティングにあたっても単にボア内に挿入して各エア膨張式シールを膨張させるだけで済むので極めて簡便に行うことが可能である。
【００１７】
更に、本発明においては、ボアの内周面に紫外線照射により硬化する感光性ドライフィルムを貼着すると共に、該感光性ドライフィルムの内周面に微小窪みの形成予定位置に合わせて紫外線を遮る模様を付けたパターンフィルムを更に貼着し、前記ボア内に紫外線ランプを挿入して紫外線照射を行い、これにより前記感光性ドライフィルムにおける前記パターンフィルムの模様に相当しない部分を露光により硬化させ、前記パターンフィルムの模様により紫外線を遮られた未露光部分を弱アルカリ溶液による洗浄で溶解除去し、これによりボアの内周面に残存する露光部分をマスキングシートとすることが可能である。
【００１８】
このようにして製作されるマスキングシートは、プラスチック板を穴明け加工して製作される従来のマスキングシートより安価に且つ短時間で製作することが可能であり、微小窪みの形成予定位置を複雑なパターンで設定しても精度良く穴明き部分を形成することが可能であると共に、ボアの内周面への固定も容易に行うことが可能である。
【発明の効果】
【００１９】
上記した本発明のディンプル加工方法によれば、下記の如き種々の優れた効果を奏し得る。
【００２０】
（Ｉ）本発明の請求項１，２に記載の発明によれば、マスキングシートの作成にコストの高いプラスチック板を用いなくても済むことからマスキングシートの加工費を安価に抑えて従来よりもコストを大幅に削減することができ、しかも、ショットブラストを用いた場合のように加工後に多量の粒子を除去する必要がないことから作業負担を著しく軽減することもでき、更には、ショットブラストを用いた場合の如き粒子が残存する不安を完全に払拭することもできる。
【００２１】
（ＩＩ）本発明の請求項１，２に記載の発明によれば、ロッド材をボア内に挿入して各エア膨張式シールにより前記ボアの内部を液密に封止して局所的に電解研磨やエッチングによるディンプル加工を施すことができるので、例えば、大型の重量物であるシリンダブロックのシリンダボア等を対象として簡便にディンプル加工を施すことができ、しかも、前記ロッド材が機械的な作動部や電気的な駆動部を持たないシンプルな構成となっていることから安価に製作することができ、そのセッティングにあたっても極めて簡便に行うことができる。
【００２２】
（ＩＩＩ）本発明の請求項３に記載の発明によれば、プラスチック板を穴明け加工して製作される従来のマスキングシートより安価に且つ短時間で製作することができ、微小窪みの形成予定位置を複雑なパターンで設定しても精度良く穴明き部分を形成することができると共に、ボアの内周面への固定も容易に行うことができるので、より一層のコストの削減と作業負担の軽減を図ることができる。
【図面の簡単な説明】
【００２３】
【図１】本発明の第一形態例における脱脂洗浄処理工程を示す断面図である。
【図２】第一形態例における感光性ドライフィルムの貼着工程を示す断面図である。
【図３】第一形態例におけるパターンフィルムの貼着工程を示す断面図である。
【図４】第一形態例における紫外線照射工程を示す断面図である。
【図５】第一形態例における未露光部分の除去工程を示す断面図である。
【図６】第一形態例における各エア膨張式シール間の封止工程を示す断面図である。
【図７】図６のロッド材の具体的な構成を示す側面図である。
【図８】図７のＶＩＩＩ−ＶＩＩＩ方向の矢視図である。
【図９】図８のＩＸ−ＩＸ矢視の断面図である。
【図１０】図８のＸ−Ｘ矢視の断面図である。
【図１１】第一形態例における電解液の注水工程を示す断面図である。
【図１２】第一形態例における電解研磨工程を示す断面図である。
【図１３】第一形態例におけるロッド材の引き抜き工程を示す断面図である。
【図１４】第一形態例におけるマスキングシートの除去工程を示す断面図である。
【図１５】本発明の第二形態例におけるエッチング工程を示す断面図である。
【発明を実施するための形態】
【００２４】
以下本発明の実施の形態を図面を参照しつつ説明する。
【００２５】
図１〜図１４は本発明の第一形態例を示すもので、ここに図示している例では、エンジンのシリンダブロック（金属部材）におけるシリンダボア（ボア）の内周面にディンプル加工を施す場合を示しており、前記シリンダボアの内周面に多数の微小窪み（ディンプル）を規則的な配置で形成し得るよう以下に詳述する如き手法を採用する。
【００２６】
即ち、本形態例においては、図１に示すように、シリンダブロック１におけるシリンダボア２の内周面に対し、該内周面の汚れや油脂の付着を除去する脱脂洗浄処理を前処理として行い、次いで、図２に示すように、シリンダボア２の内周面に紫外線照射により硬化する感光性ドライフィルム３を貼着し、更には、図３に示すように、前記感光性ドライフィルム３の内周面に微小窪みの形成予定位置に合わせて紫外線を遮る模様を付けたパターンフィルム４を貼着する。ここで、感光性ドライフィルム３やパターンフィルム４を貼着するにあたっては、図示しないラミネーターと称される専用の機械を使用して加熱しながら圧力をかけて熱圧着させるようにすれば良い。
【００２７】
そして、シリンダボア２の内周面に感光性ドライフィルム３及びパターンフィルム４を貼着し終えたら、図４に示すように、前記シリンダボア２内に紫外線ランプ５を挿入して紫外線照射を行い、これにより前記感光性ドライフィルム３における前記パターンフィルム４の模様に相当しない部分を露光して硬化させ、次いで、図５に示すように、前記パターンフィルム４の模様により紫外線を遮られた未露光部分を１％炭酸ソーダ水溶液などの弱アルカリ溶液による洗浄で溶解除去し、これによりシリンダボア２の内周面に残存する露光部分をマスキングシート６とする。
【００２８】
このようにして微小窪みの形成予定位置に合わせて穴明けされたマスキングシート６により前記シリンダボア２の内周面を被覆し終えたら、図６に示すように、一対のエア膨張式シール７，８を長手方向の二箇所に距離を隔てて外嵌装着したロッド材９を前記ボア内に挿入して前記マスキングシート６の穴明き範囲を前記各エア膨張式シール７，８の相互間で挟み、前記ロッド材９の内部を通して供給したエア１０により前記各エア膨張式シール７，８を膨張させて該各エア膨張式シール７，８に挟まれた空間を液密に封止する。
【００２９】
ここで、一対のエア膨張式シール７，８を備えたロッド材９の具体的な構成は図７〜図１０に示す通りであり、前記ロッド材９の内部に配索された空気流路１１が前記各エア膨張式シール７，８の内部に対し空気給排口７ａ，８ａを介して連通しており、該各空気給排口７ａ，８ａ及び前記空気流路１１を介して前記各エア膨張式シール７，８にエア１０が吸排されるようになっている。
【００３０】
また、前記各エア膨張式シール７，８に挟まれたロッド材９の複数箇所に注水口１２ａと排水口１３ａとが夫々開口されており、前記ロッド材９の内部に配索された注水流路１２が前記各注水口１２ａに接続され、前記ロッド材９の内部に配索された排水流路１３が前記各排水口１３ａに接続されるようになっている。
【００３１】
依って、図１１に示すように、前記注水流路１２から前記各注水口１２ａへ電解液１４を注水しながら同時に前記排水口１３ａより前記排水流路１３への排水を行うと、シリンダボア２内における各エア膨張式シール７，８に挟まれた空間が電解液１４により満たされるので、斯かる電解液１４の循環を継続したままにして、図１２に示すように、前記ロッド材９側を陰極とし且つ前記シリンダブロック１側を陽極として両者間に電源１５からの直流電流を流すと、前記マスキングシート６の穴明き部分に露出するシリンダボア２の内周面に対し電解研磨が施されて微小窪み１６（ディンプル）が形成されることになる。
【００３２】
尚、このようにして微小窪み１６が形成されることでディンプル加工が完了したら、電解液１４の循環を停止し、図１３に示すように、各エア膨張式シール７，８のエア１０を各空気給排口７ａ，８ａ及び空気流路１１を通して抜き出すことにより前記各エア膨張式シール７，８を収縮させ、これにより該各エア膨張式シール７，８の相互間の電解液１４を排水すると共に、ロッド材９をシリンダボア２内から抜き出すようにすれば良い。
【００３３】
そして、図１４に示すように、最後に３％苛性ソーダ水溶液などの弱アルカリ溶液による洗浄でマスキングシート６（露光部分：図１３参照）を剥離除去すると、多数の微小窪み１６を規則的な配置で内周面に形成されたシリンダボア２が得られる。
【００３４】
而して、以上の如くしてディンプル加工を行えば、マスキングシート６の穴明き部分に露出するシリンダボア２の内周面に対し電解研磨を施して微小窪み１６を形成することが可能となり、前記マスキングシート６にショットブラストに用いる場合の如き高い強度が求められなくなるので、前記マスキングシート６の作成にコストの高いプラスチック板を用いなくても済み、前記マスキングシート６の加工費が安価に抑えられてコストの大幅な削減化が図られ、しかも、ショットブラストを用いた場合のように加工後に多量の粒子が残存することがないので、多量の粒子を除去するための洗浄が不要となって作業負担の大幅な軽減化が図られ、更には、粒子が残存する不安を完全に払拭することが可能となる。
【００３５】
また、一対のエア膨張式シール７，８を長手方向の二箇所に距離を隔てて外嵌装着したロッド材９を使用し、該ロッド材９をシリンダボア２内に挿入して前記各エア膨張式シール７，８により前記シリンダボア２の内部を液密に封止して局所的に電解研磨によるディンプル加工を施すことができるので、大型の重量物であるシリンダブロック１のシリンダボア２を対象として簡便にディンプル加工を施すことができる。
【００３６】
しかも、一対のエア膨張式シール７，８を長手方向の二箇所に距離を隔てて外嵌装着したロッド材９は、それ自体に機械的な作動部や電気的な駆動部を持たないシンプルな構成で済むことから安価に製作することが可能であり、また、そのセッティングにあたっても単にシリンダボア２内に挿入して各エア膨張式シール７，８を膨張させるだけで済むので極めて簡便に行うことができる。
【００３７】
特に本形態例においては、シリンダボア２の内周面に紫外線照射により硬化する感光性ドライフィルム３を貼着すると共に、該感光性ドライフィルム３の内周面に微小窪み１６の形成予定位置に合わせて紫外線を遮る模様を付けたパターンフィルム４を更に貼着し、前記シリンダボア２内に紫外線ランプ５を挿入して紫外線照射を行い、これにより前記感光性ドライフィルム３における前記パターンフィルム４の模様に相当しない部分を露光により硬化させ、前記パターンフィルム４の模様により紫外線を遮られた未露光部分を弱アルカリ溶液による洗浄で溶解除去し、これによりシリンダボア２の内周面に残存する露光部分をマスキングシート６としているので、プラスチック板を穴明け加工して製作される従来のマスキングシート６より安価に且つ短時間で製作することが可能であり、微小窪み１６の形成予定位置を複雑なパターンで設定しても精度良く穴明き部分を形成することが可能であると共に、シリンダボア２の内周面への固定も容易に行うことが可能であり、より一層のコストの削減と作業負担の軽減を図ることができる。
【００３８】
また、前述の図１〜図１４を用いて説明した第一形態例においては、各エア膨張式シール７，８に挟まれた空間を電解液１４で満たし、前記ロッド材９側を陰極とし且つ前記シリンダブロック１側を陽極として両者間に直流電流を流し、これにより前記マスキングシート６の穴明き部分に露出するシリンダボア２の内周面に対し電解研磨を施して微小窪み１６を形成するようにしているが、図１５に第二形態例を示すように、各エア膨張式シール７，８に挟まれた空間をエッチング液１７で満たし、これにより前記マスキングシート６の穴明き部分に露出するシリンダボア２の内周面に対しエッチングを施して微小窪み１６を形成するようにすることも可能である。
【００３９】
即ち、図１〜図１４の第一形態例で用いたものと同じロッド材９を使用し、該ロッド材９をシリンダボア２内に挿入してマスキングシート６の穴明き範囲を各エア膨張式シール７，８の相互間で挟み、前記ロッド材９の内部を通して供給したエア１０により前記各エア膨張式シール７，８を膨張させて該各エア膨張式シール７，８に挟まれた空間を液密に封止するまでの工程（図１〜図６の工程）を同様に行うが、次の工程では、ロッド材９の内部の注水流路１２から前記各注水口１２ａへエッチング液１７を注水しながら同時に前記排水口１３ａより前記排水流路１３への排水を行い、これによりシリンダボア２内における各エア膨張式シール７，８に挟まれた空間をエッチング液１７により満たし、斯かるエッチング液１７の循環を継続して前記マスキングシート６の穴明き部分に露出するシリンダボア２の内周面にエッチングを施す（図１５参照）。
【００４０】
このようにすれば、前述した図１〜図１４の第一形態例における電解研磨によるディンプル加工方法の場合と同様に、マスキングシート６の穴明き部分に露出するシリンダボア２の内周面を化学的に腐食させて微小窪み１６を形成することが可能となり、前記マスキングシート６にショットブラストに用いる場合の如き高い強度が求められなくなるので、前記マスキングシート６の作成にコストの高いプラスチック板を用いなくても済み、前記マスキングシート６の加工費が安価に抑えられてコストの大幅な削減化が図られ、しかも、ショットブラストを用いた場合のように加工後に多量の粒子が残存することがないので、多量の粒子を除去するための洗浄が不要となって作業負担の大幅な軽減化が図られ、更には、粒子が残存する不安を完全に払拭することが可能となる。
【００４１】
また、一対のエア膨張式シール７，８を長手方向の二箇所に距離を隔てて外嵌装着したロッド材９を使用し、該ロッド材９をシリンダボア２内に挿入して前記各エア膨張式シール７，８により前記シリンダボア２の内部を液密に封止して局所的にエッチングによるディンプル加工を施すことが可能であるので、大型の重量物であるシリンダブロック１のシリンダボア２等を対象として簡便にディンプル加工を施すことができる。
【００４２】
しかも、一対のエア膨張式シール７，８を長手方向の二箇所に距離を隔てて外嵌装着したロッド材９は、それ自体に機械的な作動部や電気的な駆動部を持たないシンプルな構成で済むことから安価に製作することが可能であり、また、そのセッティングにあたっても単にシリンダボア２内に挿入して各エア膨張式シール７，８を膨張させるだけで済むので極めて簡便に行うことが可能であるので、より一層のコストの削減と作業負担の軽減を図ることができる。
【００４３】
尚、本発明のディンプル加工方法は、上述の形態例にのみ限定されるものではなく、金属部材は必ずしもエンジンのシリンダブロックでなくても良く、そこに形成されるボアも必ずしもシリンダボアに限定されないこと、その他、本発明の要旨を逸脱しない範囲内において種々変更を加え得ることは勿論である。
【符号の説明】
【００４４】
１  シリンダブロック（金属部材）
２  シリンダボア（ボア）
３  感光性ドライフィルム
４  パターンフィルム
５  紫外線ランプ
６  マスキングシート
７  エア膨張式シール
７ａ  空気給排口
８  エア膨張式シール
８ａ  空気給排口
９  ロッド材
１０  エア
１４  電解液
１６  微小窪み
１７  エッチング液
【図１】
2014188615.tif 000003
【図２】
2014188615.tif 000004
【図３】
2014188615.tif 000005
【図４】
2014188615.tif 000006
【図５】
2014188615.tif 000007
【図６】
2014188615.tif 000008
【図７】
2014188615.tif 000009
【図８】
2014188615.tif 000010
【図９】
2014188615.tif 000011
【図１０】
2014188615.tif 000012
【図１１】
2014188615.tif 000013
【図１２】
2014188615.tif 000014
【図１３】
2014188615.tif 000015
【図１４】
2014188615.tif 000016
【図１５】
2014188615.tif 000017